ЧАСТИЦЫ С НАНЕСЕННЫМ НИЗКОТЕМПЕРАТУРНЫМ ПОКРЫТИЕМ, ПРЕДНАЗНАЧЕННЫЕ ДЛЯ ИСПОЛЬЗОВАНИЯ В КАЧЕСТВЕ РАСКЛИНИВАЮЩИХ НАПОЛНИТЕЛЕЙ ИЛИ В ГРАВИЙНЫХ НАБИВКАХ, СПОСОБЫ ИХ ПОЛУЧЕНИЯ И ПРИМЕНЕНИЯ

1. Легкосыпучие частицы с нанесенным покрытием, характеризующиеся диапазоном размеров частиц от около 6 меш до около 200 меш,
причем каждая частица содержит:
подложку, выбранную из группы, состоящей из:
подложки в форме частиц, содержащей неорганический материал и при необходимости, по меньшей мере, частично отвержденное покрытие,
подложки в форме частиц, содержащей органический материал и при необходимости, по меньшей мере, частично отвержденное покрытие,
композитной частицы, содержащей по существу гомогенную полученную частицу, включающую первую часть в виде связующего и частицы наполнителя, диспергированные по всей упомянутой первой части в виде связующего, причем упомянутая первая часть является, по меньшей мере, частично отвержденной, а размер частиц наполнителя находится в диапазоне от около 0,5 до около 60 мкм; и
гибридной частицы, содержащей композитный слой, нанесенный на неорганическую частицу ядра, причем композитный слой включает, по меньшей мере, частично отвержденное органическое покрытие и частицы наполнителя, а размер частиц наполнителя находится в диапазоне от около 0,5 до около 60 мкм; и
покрытие, нанесенное на подложку, причем покрытие содержит непрерывную фазу, содержащую отверждаемую жидкую смолу, и реакционноспособный порошок, внедренный в непрерывную фазу или приставший к ней.
2. Частицы с нанесенным покрытием по п.1, в которых отверждаемая жидкая смола содержит, по меньшей мере, один представитель, выбранный из группы, состоящей из резольных фенолоформальдегидных смол, смол сложных полиэфиров и ненасыщенных сложных полиэфиров, акриловых полимерных смол, уретановых смол, эпоксидных смол, меламиновых смол и ангидридных смол.
3. Частицы с нанесенным покрытием по п.1, в которых реакционноспособный порошок содержит, по меньшей мере, один представитель, выбранный из группы, состоящей из резольных фенолоформальдегидных смол, новолачных фенолоформальдегидных смол, смол сложных полиэфиров, акриловых полимерных смол, уретановых смол и эпоксидных смол.
4. Частицы с нанесенным покрытием по п.3, в которых реакционноспособный порошок характеризуется температурой начала размягчения согласно измерению при использовании прибора ТМА (термомеханический анализатор) ≥150°F.
5. Частицы с нанесенным покрытием по п.3, в которых реакционноспособный порошок характеризуется температурой начала размягчения согласно измерению при использовании прибора ТМА (термомеханический анализатор) ≥200°F.
6. Частицы с нанесенным покрытием по п.1, дополнительно содержащие средство обработки поверхности.
7. Легкосыпучие частицы с нанесенным покрытием, характеризующиеся диапазоном размеров частиц от около 6 меш до около 200 меш,
причем каждая частица содержит:
подложку, выбранную из группы, состоящей из:
подложки в форме частиц, содержащей неорганический материал и при необходимости, по меньшей мере, частично отвержденное покрытие,
подложки в форме частиц, содержащей органический материал и при необходимости, по меньшей мере, частично отвержденное покрытие,
композитной частицы, содержащей по существу гомогенную полученную частицу, включающую первую часть в виде связующего и частицы наполнителя, диспергированные по всей упомянутой первой части в виде связующего, причем упомянутая первая часть является, по меньшей мере, частично отвержденной, а размер частиц наполнителя находится в диапазоне от около 0,5 до около 60 мкм; и
гибридной частицы, содержащей композитный слой, нанесенный на неорганическую частицу ядра, причем композитный слой включает, по меньшей мере, частично отвержденное органическое покрытие и частицы наполнителя, а размер частиц наполнителя находится в диапазоне от около 0,5 до около 60 мкм; и
покрытие, нанесенное на подложку, причем покрытие содержит непрерывную фазу, содержащую отверждаемую жидкую смолу, и реакционноспособный порошок, внедренный в непрерывную фазу или приставший к ней,
причем частицы с нанесенным покрытием дополнительно содержат средство обработки поверхности.
8. Частицы с нанесенным покрытием по п.7, в которых средство обработки поверхности содержит реакционноспособную жидкость, выбранную из группы, состоящей из резольных фенолоформальдегидных смол, смол сложных полиэфиров и ненасыщенных сложных полиэфиров, акриловых полимерных смол, уретановых смол, эпоксидных смол, меламиновых смол, ангидридных смол и их комбинаций, и отвердитель.
9. Частицы с нанесенным покрытием по п.8, в которых средство обработки поверхности содержит жидкую эпоксидную смолу, а отверждающий агент способен обеспечить по существу отверждение смолы через менее чем 60 с.
10. Частицы с нанесенным покрытием по п.9, в которых отверждающий агент содержит тетрафторборную кислоту.
11. Частицы с нанесенным покрытием по п.7, в которых отверждаемая жидкая смола содержит, по меньшей мере, один представитель, выбранный из группы, состоящей из резольных фенолоформальдегидных смол, смол сложных полиэфиров и ненасыщенных сложных полиэфиров, акриловых полимерных смол, уретановых смол, эпоксидных смол, меламиновых смол и ангидридных смол.
12. Частицы с нанесенным покрытием по п.7, в которых реакционноспособный порошок содержит, по меньшей мере, один представитель, выбранный из группы, состоящей из резольных фенолоформальдегидных смол, новолачных фенолоформальдегидных смол, смол сложных полиэфиров, акриловых полимерных смол, уретановых смол и эпоксидных смол.
13. Частицы с нанесенным покрытием по п.7, в которых отверждаемая жидкая смола содержит резольную фенолоформальдегидную смолу, а частицы реакционно-способного порошка содержат, по меньшей мере, один представитель выбранный из группы, состоящей из резольной фенолоформальдегидной смолы, новолачной фенолоформальдегидной смолы, сложного полиэфира, акриловой смолы и уретановой смолы.
14. Частицы с нанесенным покрытием по п.7, в которых реакционноспособный порошок характеризуется температурой начала размягчения согласно измерению при использовании прибора ТМА (термомеханический анализатор) ≥150°F.
15. Частицы с нанесенным покрытием по п.7, в которых реакционноспособный порошок характеризуется температурой начала размягчения согласно измерению при использовании прибора ТМА (термомеханический анализатор) ≥200°F.
16. Способ получения легкосыпучих частиц с нанесенным покрытием по п.1, в котором перемешивают подложку с отверждаемой жидкой смолой при температуре в диапазоне от около 50°F до около 150°F для получения покрытия, содержащего непрерывную фазу, после этого подмешивают реакционноспособный порошок таким образом, чтобы он внедрился в непрерывную фазу или пристал к ней.
17. Способ по п.16, в котором отверждаемую жидкую смолу выбирают из группы, состоящей из резольных фенолоформальдегидных смол, смол сложных полиэфиров и ненасыщенных сложных полиэфиров, акриловых полимерных смол, уретановых смол, эпоксидных смол, меламиновых смол, ангидридных смол и их комбинаций.
18. Способ по п.16, в котором реакционноспособный порошок выбирают из группы, состоящей из резольных фенолоформальдегидных смол, новолачных фенолоформальдегидных смол, смол сложных полиэфиров, акриловых полимерных смол, уретановых смол, эпоксидных смол и их комбинаций.
19. Способ по п.16, в котором реакционноспособный порошок характеризуется температурой начала размягчения согласно измерению при использовании прибора ТМА (термомеханический анализатор) ≥150°F.
20. Способ по п.16, в котором реакционноспособный порошок характеризуется температурой начала размягчения согласно измерению при использовании прибора ТМА (термомеханический анализатор) ≥200°F.
21. Способ по п.16, в котором дополнительно наносят средство обработки поверхности на легкосыпучие частицы с нанесенным покрытием.
22. Способ получения легкосыпучих частиц с нанесенным покрытием по п.7, в котором перемешивают подложку с отверждаемой жидкой смолой при температуре в диапазоне от около 50°F до около 150°F для получения покрытия, содержащего непрерывную фазу, подмешивают реакционноспособный порошок таким образом, чтобы он внедрился в непрерывную фазу или пристал к ней, после этого подмешивают средство обработки поверхности.
23. Способ обработки подземного пласта, включающий нагнетание в подземный пласт рабочей жидкости для гидравлического разрыва пласта, содержащей легкосыпучие частицы с нанесенным покрытием по п.1.
24. Способ обработки подземного пласта, включающий нагнетание в подземный пласт рабочей жидкости для гидравлического разрыва пласта, содержащей легкосыпучие частицы с нанесенным покрытием по п.7.
25. Способ получения гравийной набивки, включающий суспендирование легкосыпучих частиц с нанесенным покрытием по п.1 в несущей рабочей жидкости для получения суспензии, закачивание суспензии в ствол буровой скважины и спуск несущей рабочей жидкости для получения гравийной набивки.
26. Способ получения гравийной набивки, включающий суспендирование легкосыпучих частиц с нанесенным покрытием по п.7 в несущей рабочей жидкости для получения суспензии, закачивание суспензии в ствол буровой скважины и спуск несущей рабочей жидкости для получения гравийной набивки.
27. Расклинивающий наполнитель, включающий частицы с нанесенным покрытием по п.1.
28. Расклинивающий наполнитель по п.27, в котором частица с нанесенным покрытием дополнительно содержит средство обработки поверхности.
29. Частицы гравийной набивки, включающие частицы с нанесенным покрытием по п.1.
30. Частицы гравийной набивки по п.29, в которых частица с нанесенным покрытием дополнительно содержит средство обработки поверхности.
31. Частицы с нанесенным покрытием для литейного дела, включающие частицы с нанесенным покрытием по п.1.
32. Частицы с нанесенным покрытием для литейного дела по п.31, в которых частица с нанесенным покрытием дополнительно содержит средство обработки поверхности.